リン酸レーザーガラスであって、P2O535~65SiO20~20B2O30~15Al2O3>0~10Nb2O50~10TeO20~5GeO20~5WO30~5Bi2O30~5La2O30~5Ln2O3>0~10Ln=周期表の元素58~71のレーザー発振イオンR2O10~30R=Li、Na、K、Rb、CsMO10~30M=Mg、Ca、Sr、Ba、ZnSb2O30~5の組成molを有し、SiO2、B2O3、TeO2、Nb2O5、Bi2O3、WO3及び/又はGeO2が各々、>0mol~約15molで存在し、それらの合計が少なくとも1molである、リン酸レーザーガラス。P2O540.00~65.00SiO20.00~18.00B2O30.00~12.00Al2O32.00~8.00Li2O0.00~20.00K2O0.00~20.00Na2O0.00~20.00MgO0.00~15.00CaO0.00~5.00BaO0.00~15.00TeO20.00~5.00Nd2O30.50~3.00及び/又はYb2O3La2O30.00~5.00Nb2O50.00~5.00Sb2O30.00~2.00の組成molを有し、TeO2、SiO2、B2O3若しくはNb2O5、又はそれらの組合せを少なくとも1.00mol含有する、請求項1に記載のリン酸レーザーガラス。P2O549.00~57.00SiO20.00~10.00B2O30.00~5.00Al2O32.00~6.00Li2O1.00~18.00K2O1.00~18.00Na2O0.00~10.00MgO1.00~12.00CaO0.00~3.00BaO1.00~12.00TeO20.00~4.00Yb2O31.00~2.50La2O30.50~3.00Nb2O50.00~4.00Sb2O30.20~0.50の組成molを有し、TeO2、SiO2、B2O3若しくはNb2O5、又はそれらの組合せを少なくとも1.00mol含有する、請求項1に記載のリン酸レーザーガラス。SiO2、B2O3、TeO2、Nb2O5、Bi2O3、WO3、及び/又はGeO2が存在しないこと以外、前記ガラスと他の点では同じガラスのΔλeffよりも高いΔλeffを有する、請求項1に記載のガラス。希土類ドーパントとしてYbのみを含有し、ジャッドオーフェルト解析において線形関数法により評価される、少なくとも38nmであるΔλeffを有する、請求項1に記載のガラス。希土類ドーパントとしてYbのみを含有し、ジャッドオーフェルト解析において線形関数法により評価される、40.0nmから54.00nmであるΔλeffを有する、請求項1に記載のガラス。希土類ドーパントとしてNdのみを含有し、ジャッドオーフェルト解析において線形関数法により評価される、少なくとも32nmであるΔλeffを有する、請求項1に記載のガラス。45mol~50molのP2O5を含有する、請求項7に記載のガラス。希土類ドーパントとしてNdのみを含有し、ジャッドオーフェルト解析において線形関数法により評価される、32.00nmから36.50nmであるΔλeffを有する、請求項1に記載のガラス。1つ又は複数の添加剤、不純物、清澄剤、アンチソーラーラント、及び/又はハロゲン化物をさらに含む、請求項1に記載のガラス。希土類ドーパントとしてPrを含有する、請求項1に記載のガラス。固体利得媒質と励起源とを含む固体レーザーシステムにおいて、その改良点が前記固体利得媒質が、請求項1に記載の組成を有するガラスであることである、固体レーザーシステム。システムのパワー出力が、少なくとも1ペタワット以上である、請求項12に記載のレーザシステム。請求項1に記載のガラスをフラッシュランプにより励起させること又はダイオードにより励起させることを含む、レーザービームを発生させる方法。希土類ドーパントとしてNdを含有する請求項1に記載のガラスの非線形屈折率を下げ、かつ/又はその熱膨張を下げる方法であって、前記Ndの少なくともいくらかをYbと置き換えること、及び任意に、Laの少なくともいくらかをYbとさらに置き換えること、及び任意に、さらなるYbを添加することを含む、非線形屈折率を下げ、かつ/又は熱膨張を下げる方法。希土類イオンでドープされるアルミノリン酸レーザーガラスの発光帯域幅を拡大する方法であって、少なくとも2molの1つ又は複数の非リン酸塩網目構造形成剤を前記ガラス中に導入することを含み、前記網目構造形成剤が、SiO2、B2O3、TeO2、Nb2O5、Bi2O3、WO3及び/又はGeO2からなる群より選択される、希土類イオンでドープされるアルミノリン酸レーザーガラスの発光帯域幅を拡大する方法。図2には、選択的レーザーガラスのYb3発光スペクトルを示す。比較の目的で、APG-1/Yb及びAPG-2/Ybの発光スペクトルを、典型的なリン酸レーザーガラスの代表例として表す。大半のデータセットにおいて一番上のデータ線から下のデータ線に向かって、EXL-2/Yb、EXL-13/Yb、YbでドープされるAPG-1Yb:APG-1、及びYbでドープされるAPG-2Yb:APG-2の順である。表1a及び表4aの実施例において、ガラスは全て、レーザーグレードの成分を用いて作製し、乾燥酸素環境下で、Pt撹拌機を用いてより均質になるように撹拌動作を行いながら溶融した。表3a、表5a、表6a及び表7aに関する実施例は、乾燥酸素雰囲気下でなくまた撹拌もしていない小さな100cm3未満の溶融物に調製され、多くの場合、全特性の特性決定を可能にするには不十分な品質しか有していなかった。特性を測定することができなかった場合、表中の記載はNAとする。ガラスは全てモールドに鋳造し、適宜、焼鈍して応力を取り除く。Ybでドープされたガラスをその後、タングステンカーバイド粉砕セルを用いて微粉に粉砕した。Ndでドープされたガラスは、少なくとも公称10mm×10mm×40mmサイズのバルクキュベットサンプルとして調製した。Ybでドープされた各ガラスの粉末サンプル及びNdでドープされた各ガラスのキュベットサンプルは、発光スペクトルを測定するのに使用し、これから、有効発光帯域幅Δλeffを式1に従って求めた:ここで、Ybに関しては925nm~1100nm、Ndに関しては1000nm~1200nmの発光スペクトルの積分面積がだされ、最大発光強度Imaxは、Ybに関しては図4に示されるように975nmに近い波長、Ndに関しては図5に示されるように1055nmに近い波長例えば、λPeakに見られる。計算のために、未処理の発光スペクトルを使用して、初めにスプライン関数を用いてカーブフィッティングし、ノイズレベルを減少させた。表2及び図3は、Ybでドープされたガラスに関する有効帯域幅の結果をまとめたものである。表2に挙げられる相対帯域幅の拡大は、38nmの帯域幅、すなわち、APG-1及びAPG-2に関する帯域幅の平均値との比較に基づくものである。APG-1及びAPG-2のΔλeffと比べ、新たに設計されたEXLガラスは、帯域の拡大に関して有意な改善を示した。すなわち、多くのEXLガラスは、APG-1ガラス及びAPG-2ガラスよりも10nm超広い帯域幅を実証している。図3に表されるデータを見て分かるように、本発明による網目構造ハイブリダイゼーションアプローチは、Yb帯域幅のはっきりとした有意な改善をもたらす。図3に表される帯域幅は、ジャッドオーフェルト解析を用いることによって求められる。図3に示されるEXLガラスは全て、約40nm以上の有効発光帯域幅を有する。上記と同様のガラスをYbではなくNdでドープする場合、ガラスによっては帯域幅の改善が示された。しかし、改善は全てのガラスで起こったわけではなかった。Ndでドープされた実施例によっては、P2O5Yb及びNdを有する全実施例における主要なガラス形成剤の量を減少させるというアプローチを用いた。特定の理論に何ら縛られるものではないが、これらのデータに基づき、NdはPの近くのガラス構造に優先的に局在化するため、網目構造ハイブリダイゼーションがあっても、Nd付近の局在環境は大きく変わらないと考えられる。よって、ガラス中のP2O5含有率を下げることは、より広い発光帯域を有する、Ndでドープされたガラスを作製するための魅力的な道筋である。2つのガラス21及び17は、何が発光帯域幅をより広くするのかのより良い理解を得るために、2つの異なる希土類Er及びPrでドープしたものである。TeO2を有する後者のガラス17は、濃い色がついており、レーザー特性については解析することができなかった。しかし、21については、ジャッドオーフェルト法及びマッカンバー法によって少なくとも発光帯域幅の評価が可能であり、Prが、PrでドープされたIOG-1Pr:IOG-1に比べてより広くなり、Erが、同様に、ErでドープされたIOG-1Er:IOG-1に比べてより狭くなったことが見出された。しかしながら、より低いP2O5範囲を有するものの、Ndでドープされた材料についての改善された結果は、網目構造ハイブリダイゼーションアプローチを用いるものであると思われる。好ましくは、本明細書中に開示したような、Ndでドープされたガラスに関して、P2O5範囲は、35mol~55mol、好ましくは40mol~50mol、より好ましくは40mol~48molである。任意に、これらのガラス中のSiO2含有率は、より大きく、例えば8mol~20mol、好ましくは10mol~15molである。さらに任意に、より大きい量、例えば、約8mol~12mol、例えば10molのB2O3が使用される。表1a、表3a及び表4aにおける実施例が、他のガラス形成剤としてSiO2、B2O3、Nb2O5及び/又はTeO2を使用するとはいえ、他の金属酸化物、例えば、Bi2O3、GeO2及び/若しくはWO3、Ln2O3Ln=La、Nd、Yb、Er又はPr、Al2O3、並びに/又はさらにはSb2O3をガラス形成剤として使用してもよい。表5aで選択される特定の組成物は、Ndでドープされるもののみであり、発光帯域幅の結果は特に広くなかった。しかしながら、これらのデータに基づき、Ybでドープされるこれらの同様のガラスが、広い発光帯域幅をもたらすであろうことは十分に予想される。本明細書中に引用される全ての出願、特許及び刊行物の開示は全体として、参照により本明細書中に援用される。これまでの実施例で使用したものの代わりに、包括的又は詳細に記載した本発明の反応物質及び/又は操作条件を使用することによって、これまでの実施例を同様に首尾よく繰り返すことができる。上述の記載から、当業者は、本発明の不可欠な特徴を容易に見極めることができ、その精神及び範囲を逸脱することなく、その特徴が様々な用法及び条件に適応するように本発明の様々な変更及び改良を行うことができる。